(57)【特許請求の範囲】
【請求項１】
内燃機関の希薄混合気燃焼作動中に発生した排気ガス中に存在する窒素酸化物を捕捉し、排気ガス中の酸素濃度が低下した時、前記吸収した窒素酸化物を放出するのに用いられる窒素酸化物トラップにおいて、
６〜１５重量％の酸化ストロンチウムを付着させた多孔質支持体で、
（ａ）  ０．５〜５重量％の、白金、パラジウム、ロジウム、それらの混合物から選択された貴金属、
（ｂ）  ３．５〜１５重量％のジルコニウム、及び
（ｃ）  １５〜３０重量％の硫酸イオン、
（各重量％は夫々支持体の重量に基づいている）を一緒に付着させた多孔質支持体を含む窒素酸化物トラップ。
【請求項２】
支持体がアルミナを含む、請求項１に記載の窒素酸化物トラップ。
【請求項３】
アルミナが少なくとも５０％のγ−アルミナを含む、請求項２に記載の窒素酸化物トラップ。
【請求項４】
酸化ストロンチウムが、支持体上に、ストロンチウムの可溶性塩を含浸させ、次いでその含浸させた支持体を酸素の存在下でか焼することにより与えられる、請求項１に記載の窒素酸化物トラップ。
【請求項５】
（ａ）、（ｂ）、及び（ｃ）が、酸化ストロンチウム付着支持体上に、ジルコニウム、貴金属、硫酸塩の化合物の水溶性前駆物質の混合物の溶液から含浸により与えられている、請求項１に記載の窒素酸化物トラップ。
【請求項６】
（ａ）、（ｂ）、及び（ｃ）が、酸化ストロンチウム付着支持体上に、（ｉ）前記貴金属の可溶性酸又は酸塩、（ii）ジルコニウムの可溶性塩、及び(iii）硫酸、可溶性硫酸塩、及び硫黄・酸素含有化合物、の各々の少なくとも一つの溶液から含浸により与えられている、請求項５に記載の窒素酸化物トラップ。
【請求項７】
ジルコニウム対硫酸イオンの重量比が、約１：１〜１：７である、請求項１に記載の窒素酸化物トラップ。
【請求項８】
ジルコニウム対硫酸イオンの重量比が、約１：３である、請求項７に記載の窒素酸化物トラップ。
【請求項９】
排気系統に配置された窒素酸化物トラップで、そのトラップ中へ流れる排気ガスの空気／燃料比が燃料希薄になる時窒素酸化物を吸収し、前記排気ガス中の酸素濃度が低くなった時前記吸収した窒素酸化物を放出する窒素酸化物トラップを有する内燃機関排気ガス触媒装置において、前記窒素酸化物トラップが、
６〜１５重量％の酸化ストロンチウムを付着させた多孔質支持体で、更に、
（ａ）  ０．５〜５重量％の、白金、パラジウム、ロジウム、それらの混合物から選択された貴金属、
（ｂ）  ３．５〜１５重量％のジルコニウム、及び
（ｃ）  １５〜３０重量％の硫酸イオン、
（各重量％は夫々支持体の重量に基づいている）を一緒に付着させた多孔質支持体を含む、内燃機関排気ガス触媒装置。
【請求項１０】
ジルコニウム対硫酸イオンの重量比が、約１：１〜１：７である、請求項９に記載の装置。
【請求項１１】
窒素酸化物トラップの上流に配置された三元触媒と排気ガスとを接触させる工程を更に有する、請求項９に記載の装置。
【請求項１２】
窒素酸化物トラップの下流に配置された三元触媒を更に有する、請求項９に記載の装置。
【請求項１３】
内燃機関の希薄混合気燃焼作動中に発生した排気ガス中に存在する窒素酸化物を捕捉し、排気ガス中の酸素濃度が低下した時前記吸収したＮＯx を放出するのに用いられるＮＯx トラップを製造する方法において、
６〜１５重量％の酸化ストロンチウムを付着させた多孔質支持体を与え、
（ａ）０．５〜５重量％の、白金、パラジウム、ロジウム、又はそれらの混合物から選択された貴金属、（ｂ）３．５〜１５重量％のジルコニウム、及び（ｃ）１５〜３０重量％の硫酸イオン、（各重量％は夫々支持体の重量に基づいている）の可溶性前駆物質の混合物を含む溶液により前記多孔質支持体／酸化ストロンチウムに付着させる、
諸工程からなる窒素酸化物トラップ製造方法。
【請求項１４】
ジルコニウム対硫酸イオンの重量比が、約１：１〜１：７である、請求項１３に記載の方法。
【発明の詳細な説明】
【０００１】
【発明の属する技術分野】
本発明は、希薄混合気燃焼作動中、窒素酸化物を吸収する内燃機関排気ガス系に用いられる窒素酸化物トラップに関する。
【０００２】
【従来の技術】
自動車の排気ガス系統には、エンジン作動中に発生した一酸化炭素、炭化水素、及び窒素酸化物（ＮＯx)を一層望ましいガスへ転化するために触媒が用いられている。エンジンが化学量論的、又は僅かに燃料に富む空気／燃料比、即ち約１４．７〜１４．４の比で作動している時、パラジウム、白金及びロジウム、又はパラジウム及びロジウムを含有する触媒は、効果的にこれら三種類のガスを全て同時に転化することができる。従って、そのような触媒は「三元（three-way)」触媒と屡々呼ばれている。エンジンは、Ａ／Ｆ比が１４．７より大きく、一般に１９〜２７である「希薄混合気燃焼（lean-burn)」条件で作動させるのが燃費をよくするために望ましい。そのような三元触媒は一酸化炭素及び炭化水素を転化することはできるが、希薄混合気燃焼（酸素過剰）作動中のＮＯx を効果的に減少させることはできない。
【０００３】
希薄混合気燃焼エンジンからの排気ガス中のＮＯx を処理するための、現在かなりの注目を集めている一つの方法は、一般に白金及びアルカリ又はアルカリ土類金属を含む所謂ＮＯx トラップを用いることを含んでいる。カトウ(Katoh）その他による米国特許第５，４０２，６４１号明細書に記載されているように、この吸着現象の広く支持されている機構は、白金が先ずＮＯをＮＯ2 へ酸化し、次にそのＮＯ2 が他の金属、例えば、カリウム又はストロンチウムと硝酸塩化合物を形成すると言うことである。化学量論的又は燃料に富む状況では、硝酸塩は熱力学的に不安定であり、保存されたＮＯx が放出される。次にＮＯx は排気ガス中の還元性物質と触媒により反応し、Ｎ2 を形成する。一般にＮＯx トラップは、白金及びカリウムのような他の物質の両方を多孔質担体、例えば、アルミナに含浸させることにより製造している。
【０００４】
【発明が解決しようとする課題】
そのようなＮＯx トラップは適切な捕捉効率を有するが、それらは硫黄被毒を非常に受け易いと言う大きな欠点を有する。自動車のための殆どの燃料は硫黄を含み、燃焼すると、硫黄がＳＯ2 のような硫黄化合物へ転化される。時間と共に、硫黄化合物はカリウムのようなトラップ材料と反応して硫酸塩を形成し、それは吸収性物質へ戻らない。これらの硫酸塩はＮＯx 吸収に対し不活性である。その結果、典型的なＮＯx トラップは、燃料の硫黄によって強く不活性化される。全く思いがけないことに、向上したＮＯx 吸収効率及び硫黄被毒を受けにくい性質の両方を示すＮＯx トラップのための新規な組成物が発見された。
【０００５】
【課題を解決するための手段】
本発明は、内燃機関の希薄混合気燃焼作動中の窒素酸化物を捕捉するのに有用な窒素酸化物（ＮＯx)トラップに関する。ＮＯx トラップは、最初に６〜１５重量％の酸化ストロンチウムを付着させ、次いで（ａ）０．５〜５重量％の、白金、パラジウム、ロジウム、それらの混合物から選択された貴金属、（ｂ）３．５〜１５重量％のジルコニウム、及び（ｃ）１５〜３０重量％の硫酸イオン(sulfate）を付着させた多孔質支持体を含み、成分（ａ）、（ｂ）、及び（ｃ）は酸化ストロンチウムを付着した支持体上に一緒に付着させ、全ての重量％は夫々支持体の重量に基づいている。好ましくは、ジルコニウム対硫酸イオンの比は、約１：１〜１：７である。貴金属、ジルコニウム、及び硫酸イオンを一緒に酸化ストロンチウム付着支持体へ付着させる一つの便利な方法は、それらの前駆物質の可溶性混合物により行うことである。本発明の別の態様によれば、それは、上に記載したＮＯx トラップの製造方法、及び開示したＮＯx トラップを有する内燃機関排気ガス触媒装置からなる。
【０００６】
エンジンは、ガソリンエンジン又はディーゼルエンジンでもよい。トラップは排気系中に配置され、そのトラップ中へ流れ込む排気ガスの空気／燃料比が燃料希薄の時ＮＯx を吸収し、エンジンの化学量論的又は燃料に富む作動時のように排気ガス中の酸素濃度が低下すると、その吸収したＮＯx を放出する。本発明の別の態様によれば、開示したトラップを用いた窒素酸化物の捕捉方法が与えられる。
【０００７】
特定の製造方法で、酸化ストロンチウム及び貴金属と共に本発明の配合物中にジルコニアを含有させると、ＮＯx 吸収効率が著しく増大して有利であることが発見された。更に、上に記載した配合物に硫酸イオンを添加すると、ＮＯx 吸収効率を更に増大し、一層重要なことには、ＮＯx 吸着性物質の硫黄に対する抵抗性を増大する。即ち、これにより酸化ストロンチウムをＮＯx 吸収に利用できる状態のままにすることができ、ストロンチウム及び白金のような貴金属だけが用いられた慣用的ＮＯx トラップの場合よりも、硫黄被毒を遥かに受けにくくなると考えられる。
【０００８】
【発明の実施の形態】
本発明は、一つの態様として、窒素酸化物トラップを有する内燃機関排気ガス触媒装置に関する。ＮＯx トラップは、特定の順序で種々の材料を含浸させた多孔質支持体からなる。即ち、支持体は、先ずストロンチウム化合物を与え、それを酸素中でか焼してその酸化物へ転化することによるなどして、ストロンチウムをその酸化物形で付着させなければならない。然る後、この支持体に、貴金属、ジルコニウム、及び硫酸イオンを与える。更に詳細な点は次の記述で述べる。
【０００９】
支持体材料の重量に基づきこれら材料の各々についての好ましい重量％範囲は次の通りである〔最も好ましい範囲は（）の中に記載してある〕：酸化ストロンチウム９〜１５重量％（１０〜１３重量％）；貴金属０．８〜３．５重量％（１．５〜２．５重量％）；ジルコニウム３．５〜１１重量％（６〜９重量％）；及び酸性硫酸イオン１８〜２７重量％（２０．５〜２５重量％）。ジルコニウム対硫酸イオン重量比（即ち、これらの材料の各々の重量の比）は、約１：１〜１：７にすることができ、最も好ましい比は約１：３である。貴金属は、貴金属の混合物にしてもよい。もし貴金属の混合物を用いるならば、白金とロジウムを最も好ましくは約５：１の重量比で含むのが最適である。
【００１０】
触媒を付着した多孔質支持体〔塗膜材(washcoat)〕の材料は、アルミナ、好ましくは少なくとも５０重量％がγ−アルミナになっているアルミナのような高比表面積塗膜材料であるのが好ましい。最も好ましくは、それは１００％γ−アルミナである。内燃機関排気ガス装置に伴われる高い作動温度で用いることができる更に別の塗膜材の材料には、ゼオライト、セリア、及びジルコニアが含まれるが、それらに限定されるものではない。触媒材料の担体として有用なそのような塗膜材の材料は、当業者によく知られている。特定の多孔質支持体（塗膜材）の材料の選択は、本発明にとって必須の条件ではない。支持体材料は、約５〜３００ｍ2 ／ｇの比表面積を有するのが望ましい。
【００１１】
例えば、ガソリン又はディーゼルエンジンの排気ガス装置に適用するのに有用であるには、塗膜材は高温で安定な電気絶縁性材料の基体上に保持させる。そのような基体材料の典型的なものは、コージーライト、ムライト等である。基体はどのような適当な形状をしていてもよく、屡々一体的蜂の巣状構造、紡糸繊維、波状箔、又は層状物体として用いられている。排気ガス装置に適した本発明で有用な更に別の材料及び形状は、本明細書を見ることにより当業者には明らかになるであろう。
【００１２】
アルミナのような支持体材料を、先ず基体に適用し、次に他の材料をその上に付着するか、又は材料を支持体材料上に付着し、次にこの生成物を基体上に付着させてもよく、その方法は触媒製造の当業者にとっては簡単に分かることである。支持体材料（塗膜材）は、最初にスラリーとして基体に加え、次にそれを乾燥し、か焼するのが好ましい。次にその支持体上に酸化ストロンチウムを与え、次にその酸化ストロンチウム／支持体上に貴金属、ジルコニウム、及び硫酸イオンを一緒に与え、好ましくはそれらの可溶性塩の混合物により与える。例１及び図２から分かるように、本発明の予期しなかった性質を与えるためには、ジルコニウムは酸化ストロンチウム／支持体上に、貴金属及び硫酸イオンと一緒の混合物としてのみ与え、支持体上に別々に与えてはならない。即ち、図面から分かるように、本発明の予期せざるＮＯx 吸収の改良及び硫黄許容性を達成するためには、ジルコニウムは酸化ストロンチウム相とは別に保たれなければならない。
【００１３】
支持体上に酸化ストロンチウムを簡単に与えるのに有用な一つの方法には、支持体例えばアルミナに、ストロンチウムの可溶性塩、例えば硝酸ストロンチウムのような塩を水性又は有機溶媒溶液中に入れた溶液を含浸させることが含まれる。ストロンチウムのための他の可溶性前駆物質の例には、塩化ストロンチウム及び炭酸ストロンチウムが含まれるが、それらに限定されるものではない。酸化ストロンチウム前駆物質を含浸させた後、支持体を一般に約９０℃で数時間乾燥し、次に約５５０℃で数時間か焼する。含浸した酸化ストロンチウム前駆物質材料を酸素（例えば、空気）の存在下で乾燥及びか焼することにより、その前駆物質をその酸化物へ転化する。他の材料の混合物を支持体に付着させる前に、支持体上のストロンチウムを酸化ストロンチウムへ転化することは本発明にとって必須であることが見出されている。乾燥及びか焼工程の特定の条件は本発明にとって必須ではないが、最適時間及び温度の選択は、本発明の開示を見た当業者の技術範囲内に入るものである。
【００１４】
他の材料、即ち、貴金属、ジルコニウム及び硫酸イオンは、当業者によく知られた上記含浸法によるなどして、酸化ストロンチウム／支持体上に付着させることができる。そのような方法によれば、ジルコニウム、貴金属、及び硫酸イオンの前駆物質の混合物を酸化ストロンチウム／支持体に含浸させ、然る後、乾燥及びか焼を行う。か焼は一般に酸素の存在下で上昇させた温度で加熱する。ジルコニウム及び硫酸イオンは殆ど硫酸ジルコニウムとして存在すると思われる。なぜなら、硫酸イオンはジルコニウムと反応するからである。硫酸イオンは、か焼されたアルミナのアルミニウムとよりも、溶液中のジルコニウムイオンとかなり一層よく化学的に反応する。従って、せいぜい非常に僅かな量の硫酸イオンのみがアルミニウムと反応して硫酸アルミニウムを形成する。同様に、ストロンチウムはか焼された酸化ストロンチウムとして存在し、アルミナに比較して遥かに少ない量で存在するので、ストロンチウムと硫酸イオンとの間に行われる反応は殆ど又は全くないと思われる。このことの証拠は図３によって確認されており、この場合、二酸化硫黄を含有する擬似排気ガス流に５００時間露出した後でもＮＯx 吸収効率に本質的な損失は観察されていない。酸化ストロンチウムはＮＯx を吸収する成分であることが知られている。
【００１５】
貴金属のための可溶性前駆物質の例は、ヘキサクロロ白金酸二水素、クロロ白金酸アンモニウム、及び塩化白金が含まれるが、それらに限定されるものではない。ジルコニウムの可溶性前駆物質の例には、塩化ジルコニウム、硝酸ジルコニウム、及び炭酸ジルコニウムが含まれるが、それらに限定されるものではない。酸性硫酸イオン前駆物質には、硫酸、二酸化硫黄（ガス）、及び塩化スルフリルが含まれるが、それらに限定されるものではない。溶媒と同様、用いられる特定の前駆物質塩は、本発明にとって特に限定する必要はない。用いることができる他の前駆物質材料は、本明細書の開示を見て当業者には明らかになるであろう。
【００１６】
本発明によれば、これらの材料は上で詳細に述べた特定の量で支持体に付着させる。硫酸ジルコニウムが形成されるように、酸化ストロンチウム／支持体に適用された前駆物質混合物中にジルコニウムと共に硫酸イオンを含有させることは、本発明にとって必須である。硫酸ジルコニウムがＮＯx トラップの吸収効率をさらに向上し、トラップ材料の酸化ストロンチウムの硫黄被毒に対する抵抗性を増大することは最も重要な点であることが見出されている。
【００１７】
本発明の内燃機関触媒装置は、例えば、パラジウム等を含んだ慣用的三元触媒を用いた触媒コンバーターのような別の触媒装置を含んでいてもよい。三元触媒は、ＮＯx トラップよりも上流に、従ってエンジンに一層近く配置することができる。そのような構成では、エンジンに近く取付けられた三元触媒は早く暖められ、低温エンジン始動放出物の効果的な制御を与える。一度びエンジンが暖められたならば、三元触媒は化学量論的作動中の排気ガスから炭化水素、一酸化炭素、及び窒素酸化物を除去し、燃料希薄作動中に炭化水素及び一酸化炭素を除去する。
【００１８】
ＮＯx トラップは三元触媒より下流で、排気ガス温度が最大のＮＯx トラップ効率を可能にする位置に配置する。また、三元触媒の下流の遠い位置にＮＯx トラップを配置することにより、それに損傷を与える可能性のある非常に高い排気ガス温度に対して保護する。希薄混合気燃焼エンジン作動期間中、ＮＯx が三元触媒を通過すると、ＮＯx はトラップに保存される。僅かに燃料に富むエンジン作動の短い期間又は間隔によりＮＯx トラップが周期的に再生される。その時保存されていたＮＯx は捕捉用材料であるアルカリ金属から放出され、排気ガス中に存在する過剰のＣＯ、Ｈ2 、及びＨＣｓにより白金上で接触還元される。しかし、これに関して更に補助を与えるため、ＮＯx トラップの下流に第二の三元触媒を置くことも可能である。
【００１９】
本発明の触媒は、希薄混合気燃焼エンジンで用いた時、特に有用性を有する。希薄混合気燃焼エンジンは、少なくともそれらの作動の一部分中、化学量論的比率に対し過剰の酸素を含有する空気／燃料比で作動するエンジンである。ガソリンエンジンの場合、その範囲は通常１９〜２７であり、ディーゼルエンジンの場合、その範囲は通常１９〜４０である。次の例及び図面によって示されているように、特に互いに接触した状態で酸化ストロンチウム、貴金属、ジルコニウム、及び酸性硫酸イオンを用いることにより、硫黄被毒に対する優れた抵抗性を与え、ＮＯx 吸収を増大する。理論によって拘束されたくはないが、この優秀性は、白金、アルミナ、ジルコニア、及び酸性硫酸イオンの間の相互作用から生ずるＮＯx 吸着部位の密度の増大によると考えられる。特に、本発明のトラップ材料の硫黄被毒に対する抵抗性は、特定のＮＯx トラップ製造方法の結果であると考えられる。即ち、最初に酸化ストロンチウムを製造し、その酸化ストロンチウム配合物に後で貴金属、ジルコニウム、酸性硫酸イオンを添加するこの製造方法が、安定なジルコニウム及びアルミニウムの硫酸塩の形成に都合がよいものと思われる。従って、排気ガス中に存在することがある硫黄によるトラップの一層の硫酸塩化は、熱力学的に行われにくくなる。このことがＮＯx 捕捉材料として酸化ストロンチウムが作用するのに有効な状態を維持することを可能にしていると思われる。従って、この配合はＮＯx 吸収効率を不活性化するよりも向上させている。しかし、この理論の有効性も理解も、本発明の実施には不必要である。しかし、本発明のトラップにＮＯx 捕捉効率の顕著な損失がないことが、硫黄に曝した時でも観察されていることが明らかになっている。このことは全く思いがけないことである。なぜなら、貴金属及びカリウム又はストロンチウムのような材料だけしか含まない従来法のＮＯx トラップ配合物では、硫黄による被毒を非常に受け易いからである。
【００２０】
【実施例】
例１
本発明の一態様による窒素酸化物トラップを、次のようにして製造した。γ−アルミナ（１００ｍ2 ／ｇ）をボールミルにかけ、蒸留水と混合してスラリーを形成した。そのスラリーをコージーライト一体化物（４００気孔／ｉｎ2)に加え、３０重量％のアルミナ付着量を得た。次にその一体化物を１２０℃で乾燥して水を除去し、空気中５００℃で６時間か焼した。
【００２１】
アルミナを被覆した一体化物を、先ずそのアルミナ塗膜材に１２重量％の酸化ストロンチウムを与えるように調節した硝酸ストロンチウム含有水溶液を含浸させた。その溶液による含浸に続き、アルミナを９０℃で５時間乾燥して水を除去し、次に５５０℃で５時間か焼して、ストロンチウムを酸化ストロンチウムへ転化した。次に酸化ストロンチウム／アルミナ塗膜材に、三種類の材料、ヘキサクロロ白金酸二水素、塩化ジルコニウム及び硫酸（この塗膜材に１重量％のＰｔ／７重量％のＺｒ／２３重量％の硫酸イオンを与えるように調節したもの）を含有する水溶液を含浸させた。得られたＮＯx トラップを上述のようにして炉乾燥し、か焼した。本発明の態様のＮＯx 吸収効率〔図１（ｃ）〕は、下の例２に記述するように製造した図１の比較トラップ（ａ）及び（ｂ）の効率よりも著しく増大していることが分かる。
【００２２】
上のようにして製造した本発明のトラップの具体例のＳＯ2 にかけた時のＮＯx 吸収効率を試験するために、酸化ストロンチウム／白金／ジルコニウム／酸性硫酸イオントラップを、１０００ｐｐｍのＮＯ、１０％のＣＯ2 、１０％のＨ2 Ｏ、０．１％のＣＯ、０．０３％のＨ2 、５０ｐｐｍのＣ3 Ｈ6 、２０ｐｐｍのＳＯ2 、及び６％のＯ2 を含有する擬似排気ガスにかけた。全排気ガス流量は３リットル／分であり、空間時速は２０，０００／時であった。この擬似排気ガス流に５００時間曝した後に、ＮＯx 捕捉効率の損失は本質的に観察されなかったことが図３から分かる。これは全く予期せざることであった。なぜなら、上で述べたように、以前に作られていたＮＯx トラップは、硫黄に曝した後、ひどく不活性化されていたからである。
【００２３】
例２
例１に記載した手順に全体的に従って、三つの他のＮＯx トラップ配合物を製造した。但しそれらは比較例（本発明によらないもの）である。どの場合でも、酸化ストロンチウム／アルミナは例１のようにして作った。第一配合物では、酸化ストロンチウム／アルミナ塗膜材に、ヘキサクロロ白金酸二水素含有溶液（この塗膜材に１重量％のＰｔを与えるように調節したもの）を含浸した。第二の場合には、酸化ストロンチウム／アルミナ塗膜材に、ヘキサクロロ白金酸二水素と塩化ジルコニウムとの混合物を含む溶液（この塗膜材に１重量％のＰｔ／７重量％のＺｒを与えるように調節したもの）を含浸した。これら二つの窒素酸化物トラップを上述のように乾燥し、か焼した。最後に第三の場合には、酸化ストロンチウム／アルミナ塗膜材に、塩化ジルコニウムだけを含有する溶液（塗膜材に３．５重量％のＺｒを与えるように調節したもの）を含浸させた塗膜材を製造し、上述のように乾燥し、か焼した。次にこの酸化ストロンチウム／ジルコニウム／アルミナ塗膜材に、ヘキサクロロ白金酸二水素及び塩化ジルコニウムを含有する溶液（この塗膜材に１重量％のＰｔ／３．５重量％のＺｒを与えるように調節したもの）を含浸し、上述のように乾燥し、か焼した。これら比較ＮＯx トラップのＮＯx 捕捉効率を図１及び図２に示す。特に、第一比較配合物についてのＮＯx 吸収率は図１（ａ）に示されており、第二比較例のそれは図１（ｂ）に示されており、第三配合例は図２（Ａ）に示されている。例１で論じたように、図１から約２５０〜４００℃の望ましい適用温度範囲内でのＮＯx 吸収は、ジルコニウム、白金、硫酸イオンを含有する本発明の態様のトラップでは著しく増大していることが分かる。図２から、酸化ストロンチウムから分離してジルコニウムを配置することが本発明にとって必要であることが分かる。
【００２４】
例３
前の例に従い、アルミナを被覆した一体化物を作り、そのアルミナ塗膜材に６重量％の酸化ストロンチウムを与えるように調節した硝酸ストロンチウム含有水溶液を含浸させた。含浸に続き、その一体化物を９０℃で５時間乾燥し、次に５５０℃で５時間か焼した。次に得られた生成物に、ヘキサクロロ白金酸二水素、塩化ジルコニウム、硫酸を含有する水溶液を含浸させ、上述のように乾燥し、か焼した。ヘキサクロロ白金酸二水素、塩化ジルコニウム、硫酸の濃度は、酸化ストロンチウム／アルミナ塗膜材に１重量％のＰｔ、７重量％のＺｒ、及び２３重量％の硫酸イオンを与えるように調節した。本発明の態様のトラップを硫黄含有擬似排気ガスに露出すると、触媒によってＮＯx が効果的に捕捉され、最も重要なことは、このＮＯx トラップ配合物は、硫黄被毒に対し優れた抵抗性を与えることを示していた。
【００２５】
例４
アルミナを被覆した一体化物を前の例に従って製造し、そのアルミナ塗膜材に１２重量％の酸化ストロンチウムを与えるように調節した硝酸ストロンチウム含有水溶液を含浸させた。含浸に続き、その一体化物を９０℃で５時間乾燥し、次に５５０℃で５時間か焼した。得られた生成物に、次にヘキサクロロ白金酸二水素及び塩化ジルコニウムを含有する水溶液を含浸させた。ヘキサクロロ白金酸二水素及び塩化ジルコニウムの濃度は、酸化ストロンチウム／アルミナ塗膜材に１．０重量％の白金及び１１重量％のジルコニウムを与えるように調節した。次にその一体化物を前と同様に乾燥し、か焼した。これは本発明によらない比較例であるが、白金と一緒にジルコニウムを用いることは、触媒のＮＯx 捕捉効率を増大することを示している。
【００２６】
例５
アルミナを被覆した一体化物を前の例に従って製造し、そのアルミナ塗膜材に１２重量％の酸化ストロンチウムを与えるように調節した硝酸ストロンチウム含有水溶液を含浸させた。含浸に続き、その一体化物を９０℃で５時間乾燥し、次に５５０℃で５時間か焼した。次に得られた生成物に、ヘキサクロロ白金酸二水素、塩化ジルコニウム、及び硫酸を含有する水溶液を含浸させた。ヘキサクロロ白金酸二水素、塩化ジルコニウム、及び硫酸の濃度は、酸化ストロンチウム／アルミナ塗膜材に１重量％のＰｔ、７重量％のＺｒ、及び１０重量％の硫酸イオンを与えるように調節した。次にその一体化物を前と同様に乾燥し、か焼した。硫黄を含有する擬似排気ガスでの試験は、本発明の態様のＮＯx 触媒によりＮＯx が効率的に捕捉されたことを示していた。一層重要なことは、このＮＯx トラップ配合物が、硫黄被毒に対し優れた抵抗性を示していることである。
【００２７】
例６
アルミナを被覆した一体化物を前の例に従って製造し、そのアルミナ塗膜材に１２重量％の酸化ストロンチウムを与えるように調節した硝酸ストロンチウム含有水溶液を含浸させた。含浸に続き、塗膜材を上述のように乾燥し、か焼した。次に酸化ストロンチウム／アルミナ塗膜材にヘキサクロロ白金酸二水素、及び塩化ジルコニウムを含有する溶液を含浸させた。濃度は、酸化ストロンチウム／アルミナ塗膜材に４重量％の白金及び７重量％のＺｒを与えるように調節した。含浸に続き、その一体化物を９０℃で５時間乾燥し、次に５５０℃で５時間か焼した。擬似排気ガス流に露出すると、この比較例のＮＯx トラップは、白金単独の場合よりも改良されたＮＯx 捕捉効率を有することを示していた。
【図面の簡単な説明】
【図１】ＮＯx 吸収効率に対するジルコニア及び硫酸イオンの効果を示すグラフであり、（ａ）及び（ｂ）は比較例ＮＯx トラップについてのグラフであり、（ｃ）は本発明の態様のグラフである。
【図２】ＮＯx 吸収効率に対するジルコニア配合の効果を示すグラフであり、（ｂ）は本発明によらない比較例である。
【図３】本発明の態様によるＮＯx トラップ材料の硫黄への露出の影響を示す、温度に対する吸収率を示すグラフである。
【図１】
0003708692.tif 000002
【図２】
0003708692.tif 000003
【図３】
0003708692.tif 000004